(57)【特許請求の範囲】
【請求項１】
ポリオレフィン系合成樹脂製フィルムと、前記合成樹脂製フィルムの片面に塗布された粘着剤層とから構成され、前記粘着剤層を介して前記合成樹脂製フィルムを被着物品の表面に貼付して使用する物品保護用カバーフィルムにおいて、
前記粘着剤層が、アクリル系樹脂を主成分とし、前記粘着剤層に含まれて前記合成樹脂製フィルムを軟化ないし膨潤させる物質の該合成樹脂製フィルムへの移行を遮断するバリア層が、前記合成樹脂製フィルムと前記粘着剤層との間に形成され、前記物質が、メチルエチルケトンとシクロヘキサンとのうちの少なくとも一方を含む鉱物油であることを特徴とする前記カバーフィルム。
【請求項２】
前記ポリオレフィン系合成樹脂製フィルムが、２層のホモポリプロピレンフィルムと１層のランダムポリプロピレンフィルムとからなる３層の積層フィルムであり、前記ランダムポリプロピレンフィルムが、前記２層のホモポリプロピレンフィルムどうしの間に介在している請求項１に記載のカバーフィルム。
【請求項３】
前記バリア層が、エチレン・ビニルアルコール共重合体樹脂を主成分とする被膜からなる請求項１または請求項２に記載のカバーフィルム。
【請求項４】
前記バリア層が、二軸延伸したポリエチレンテレフタレート製のフィルムからなる請求項１または請求項２に記載のカバーフィルム。
【請求項５】
前記被着物品が、書籍である請求項１ないし請求項４のいずれかに記載のカバーフィルム。
【発明の詳細な説明】
【０００１】
【発明の属する技術分野】
本発明は、汚れおよび破損防止用として書籍、楽譜等の被着物品の表面に貼付する物品保護用カバーフィルムに関する。
【０００２】
【従来の技術】
従来、物品を汚れや破損から守るために、その表面に保護用カバーフィルムを貼付することは公知である。物品としては、書籍、楽譜、地図等がある。特に図書館に並べられた書籍は、その利用者が多く、汚れや破損を受け易いので、これを防止するため、合成樹脂フィルム製のカバーフィルムが貼付されている。カバーフィルムは、その片面に粘着剤が塗布され、粘着剤を介して書籍に貼付される。カバーフィルムと粘着剤とは、種々の合成樹脂をベースに作られており、それら合成樹脂の中には、ポリ塩化ビニル等の燃焼時に環境を汚染する有害ガスを発生するものも含まれている。
【０００３】
ところが、近年環境保全の要請からこのようなカバーフィルムにおいても無公害の合成樹脂が採用されている。無公害の合成樹脂としては、ポリプロピレン（以下ＰＰという）、ポリエチレン（以下ＰＥという）等のオレフィン系合成樹脂が挙げられる。しかし、このＰＰは、鉱物油系有機溶剤等によって軟化ないし膨潤するという欠点がある。なお、膨潤とは、固体が液体を吸収し、その構造、組織を変化することなく容積を増大することをいう。
【０００４】
【発明が解決しようとする課題】
図７、８は、物品保護用カバーフィルム１０１を貼付した書籍１００の斜視図と、この書籍のＩＩ−ＩＩ線の拡大端面図とである。
【０００５】
このカバーフィルム１０１は、図８に示すように積層ＰＰフィルム１０２と、その片面に塗布した粘着剤１０３とから形成されている。このカバーフィルム１０１では、これを貼付した書籍１００が２〜３ケ月経時するとカバーフィルム１０１に図７に示すようなシワ１０４が生ずる。このシワ１０４の発生は、以下のように考えられている。
【０００６】
図８に示すように、前述した粘着剤１０３中に含まれている鉱物油系有機溶剤等によってＰＰフィルムが軟化ないし膨潤し、かつ揮発した鉱物油系有機溶剤等が、積層ＰＰフィルム１０２と粘着剤１０３との間に閉じ込められて局所的に膨張して空隙１０５を作る。この閉じ込められ鉱物油系有機溶剤等の気体は、経時に伴い書籍１００の紙中を透過して書籍の耳部分から大気中に放出される。気体が放出されると、その空隙１０５がしぼんでシワ１０４を形成する。
【０００７】
本発明の目的は、粘着剤中に含まれている鉱物油がポリオレフィン系合成樹脂フィルムに移行することを防ぎ、ポリオレフィン系合成樹脂フィルムにシワが発生しない物品保護用カバーフィルムを提供することである。
【０００８】
【課題を解決するための手段】
本発明は、ポリオレフィン系合成樹脂製フィルムと、前記合成樹脂製フィルムの片面に塗布された粘着剤層とから構成され、前記粘着剤層を介して前記合成樹脂製フィルムを被着物品の表面に貼付して使用する物品保護用カバーフィルムを前提としている。かかる前提において本発明の物品保護用カバーフィルムの特徴は、前記粘着剤層が、アクリル系樹脂を主成分とし、前記粘着剤層に含まれて前記合成樹脂製フィルムを軟化ないし膨潤させる物質の該合成樹脂製フィルムへの移行を遮断するバリア層が、前記合成樹脂製フィルムと前記粘着剤層との間に形成され、前記物質が、メチルエチルケトンとシクロヘキサンとのうちの少なくとも一方を含む鉱物油であることにある。
【０００９】
本発明の実施態様の一例は、前記ポリオレフィン系合成樹脂製フィルムが、２層のホモポリプロピレンフィルムと１層のランダムポリプロピレンフィルムとからなる３層の積層フィルムであり、前記ランダムポリプロピレンフィルムが、前記２層のホモポリプロピレンフィルムどうしの間に介在していることである。
【００１０】
【００１１】
本発明の実施態様の他の一例は、前記バリア層が、エチレン・ビニルアルコール共重合体樹脂を主成分とする被膜であることである。
【００１２】
本発明の実施態様の他の一例は、前記バリア層が、二軸延伸したポリエチレンテレフタレート製のフィルムであることである。
【００１３】
本発明の実施態様の他の一例は、前記被着物品が、書籍であることである。
【００１４】
【発明の実施の形態】
本発明を図面に示す実施の形態に基づいてさらに詳細に説明する。この実施の形態は、本発明の物品保護用カバーフィルムを書籍保護用に適用したものである。
【００１５】
図１、２は、第１実施の形態の物品保護用カバーフィルム１を貼付した書籍１０の斜視図と、書籍１０のＩ−Ｉ線の拡大端面図とであり、図３、４は、この物品保護用カバーフィルム１の生産工程の概念図と、物品保護用カバーフィルム１を貼付した書籍１０の貼付手順の概念図とである。
【００１６】
第１実施の形態の物品保護用カバーフィルムは、従来の合成樹脂フィルムおよび粘着剤層のみからなるカバーフィルムに対し、これらの合成樹脂フィルムと粘着剤層との間にバリア層が介在している。
【００１７】
第１実施の形態の物品保護用カバーフィルム１は、図１に示すように、書籍１０の表紙１１に貼付される。このカバーフィルム１は、図２に示すように書籍１０を汚れや破損から保護する積層フィルム２と、積層フィルム２の片面に塗布された粘着剤層３と、積層フィルム２と粘着剤層３との間に形成され、粘着剤層３中の鉱物油成分が積層フィルム２に移行することを遮断するバリア層４とから形成されている。フィルム２は、粘着剤を介して表紙１１に貼付される。
【００１８】
積層フィルム２は、第１ホモＰＰフィルム５と第２ホモＰＰフィルム６との２層と、ランダムＰＰフィルム７の１層とからなる３層の積層フィルム２であり、ランダムＰＰフィルム７は第１、第２ホモＰＰフィルム５，６どうしの間に介在している。この積層フィルム２は、厚さ６０〜１００μｍのものが主として使用されるが、用途に応じてはこれを超えることも可能であり、種々の厚さをとり得る。書籍用としては厚さ７０〜９０μｍのものが主として使用さているが、必ずしもこれに限られるわけではなく、要求性能に応じて変更可能である。なお、ランダムＰＰフィルムとは、プロピレンとエチレンとがランダムに共重合している共重合ポリマーから成形したフィルムであり、ホモＰＰフィルムと比較して柔軟性が高い。
【００１９】
これらホモＰＰフィルム５，６とランダムＰＰフィルム７とは、ポリオレフィン系合成樹脂に分類される。このポリオレフィン系合成樹脂は、可撓性を有する合成樹脂で、燃焼時に環境を汚染する有害ガスを発生しない。ただし、このＰＰは、鉱物油によって軟化ないし膨潤するという性質を有している。
【００２０】
この積層フィルム２は、Ｔダイ（図３参照）からそれぞれのフィルムを同時に押出して積層体としたものである。ランダムＰＰフィルム７をホモＰＰフィルム５，６の間に介在させているのは、この積層フィルム２に柔軟性を付与するためである。また、この積層フィルム２は、光の反射率を低下させるために、その第１ホモＰＰフィルム５面に細かなエンボスを施したいわゆる梨地仕上げとしている。この梨地表面は、書籍表紙の表示内容の視認性を妨げない程度の梨地仕上げとなっている。
【００２１】
このカバーフィルム１の外表面をなす第１ホモＰＰフィルム５には、抗菌性を付与するために商品名ゼオミックで知られる結晶性アルミノケイ酸塩に銀および亜鉛を結合した抗菌剤が混入されている。また、必要に応じて紫外線吸収剤を混入して耐候性を増すこともできる。
【００２２】
粘着剤層３は、アクリル系樹脂を主成分とする感圧性接着剤から形成されている。アクリル系樹脂とは、ポリアクリル酸メチル、ポリアクリル酸エチル、ポリアクリル酸ブチル、ポリメタクリル酸メチル、ポリメタクリル酸エチル、ポリメタクリル酸ブチル等のポリアクリル酸エステルの総称である。粘着剤層３は、これらアクリル系樹脂の単独または複数を架橋剤、粘着付与剤等の添加物とともに溶媒に溶解して製造したペースト状の混合物であり、これを塗布機（図３参照）により積層フィルム２に塗布して形成される。これらのアクリル系樹脂を溶解するための溶媒としては、アルカノール、メチルエチルケトン、エーテル、シクロヘキサン等の鉱物油の有機溶剤からなる混合物が用いられる。ところで、ポリオレフィン系合成樹脂は、これら鉱物油に侵蝕されてしまう性質があり、ポリオレフィン系合成樹脂の一種であるＰＰフィルムは、これら鉱物油系有機溶剤、特にエーテル、シクロヘキサンに対して軟化ないし膨潤する。この粘着剤層３の主成分であるアクリル系樹脂は、燃焼時に環境を汚染する有害ガスを発生しない。
【００２３】
バリア層４は、積層フィルム２の粘着剤層３を設ける側の面に塗布することにより粘着剤層３中の鉱物油成分が積層フィルム２に移行することを遮断する。このバリア層４は、エチレン・ビニルアルコール共重合体樹脂を主成分とする被膜であり、この被膜にはさらに粘着剤層３が塗布される。バリア層４のエチレン・ビニルアルコール共重合体樹脂は、高い気体遮断性、耐油性および透明性を有する。このため、粘着剤層３中から揮発する鉱物油系有機溶剤の気体は、このバリア層４で確実に遮断されて積層フィルム２の第２ホモＰＰフィルム６への移行がない。バリア層４の主成分であるエチレン・ビニルアルコール共重合体樹脂は、炭素、酸素、水素の各原子のみからなるので、燃焼時に環境を汚染する有害ガスを発生しない。
【００２４】
物品保護用カバーフィルム１の製造方法を図３に基づいて説明すると、以下の通りである。
【００２５】
カバーフィルム１の製造方法は、図３に示すように積層フィルム２を製造する第１工程、積層フィルム２にバリア層４を形成する第２工程、バリア層４を形成した積層フィルム２にさらに粘着剤層３を形成する第３工程からなる。
【００２６】
第１工程においては、それぞれの押出し機（図示せず）で混練された各樹脂は、上段の第１ホモＰＰフィルムダイと中段のランダムＰＰフィルムダイと下段の第２ホモＰＰフィルムダイとが３段に重なったＴダイから、それぞれのフィルム５，６，７となって押出される。この押出された各フィルム５，６，７は軟化状態にある間に直ちに重ね合わされて熱溶着されて３層からなる積層フィルム２となる。この積層フィルム２は、エンボスロール（図示せず）により第１ＰＰフィルム５面にエンボス加工が施されて梨地フィルムとされた後、搬送中に冷却されて第２工程に送られる。なお、このエンボス加工は用途によっては実施しない。
【００２７】
第２工程では、積層フィルム２にコロナ処理が施される。コロナ処理は、接着性を改善するためにフィルムの接着面を活性化させる処理である。この処理で活性化された積層フィルム２は、その第２ホモＰＰフィルム６面にバリア剤が塗布されてバリア層４が形成される。バリア層４が十分に乾燥された後、積層フィルム２は第３工程に送られる。
【００２８】
第３工程では、積層フィルム２のバリア層４面に粘着剤が塗布されて粘着剤層３が形成される。粘着剤層３が形成され積層フィルム２は、適度に乾燥された後、粘着剤層３面に離型紙８を介在させてロールに巻き取られる。このようにしてカバーフィルム１が製造される。
【００２９】
ロールに巻き取られたカバーフィルム１は、このカバーフィルム１を被覆する対象物品に応じて適宜の寸法に切断されて使用される。
【００３０】
このカバーフィルム１を書籍１０に貼付する手順を図４で説明すると、以下の通りである。
【００３１】
図４（１）に示すように書籍１０をカバーフィルム１上に置き、書籍１０の上下左右とも所定幅を折り返し分９として余分にとってカバーフィルム１をカットする。ついで、図４（２）に示すようにカバーフィルム１に貼付されている離型紙８を一部剥がし、所定幅Ａの折り返し分９を残して書籍１０の一部に貼る。ついで、図４（３）に示すようにカバーフィルム１を前記一部貼った箇所から定規で空気を押出すように貼って行く。書籍１０の背部１２は指で空気が入らないように貼り、裏面も定規で同様に貼って行く。ついで、図４（４）に示すようにカバーフィルム１の折り返し分９の角および背部１２分を斜めにカットする。ついで、図４（５）に示すように折り返し分９を表紙１１の内側に貼る。ついで、図４（６）に示すように背部１２に余っているカバーフィルム１を背部１２の縁に沿ってカットする。このようにして、カバーフィルム１で覆われた書籍１０が完成する。
【００３２】
図２に示す書籍１０に貼付されたカバーフィルム１では、その粘着剤層３中から鉱物油系有機溶剤が揮発する。この揮発した有機溶剤の気体は、その一部は直接表紙１１および書籍１０の各ページ１３，１３…を通過して書籍１０の耳部１４（図１参照）から大気中に放出されるが、残部はバリア層４に向かって移動する。この移動する残部の気体は、バリア層４に達するとバリア層４で確実に遮断され、第２ホモＰＰフィルム６に達することはない。
【００３３】
また、書籍１０の表紙１１に印字された活字および絵などからも印刷インキに起因する鉱物油系有機溶剤が揮発しており、この揮発した気体の一部も粘着剤層３を通過してバリア層４に達する。しかし、この気体もバリア層４で確実に遮断される。
【００３４】
このようにして、前記ポリオレフィン系合成樹脂製である第２ホモＰＰフィルム６は、これを侵蝕する物質である鉱物油系有機溶剤の移行がバリア層４によって遮断される結果、積層フィルム２が鉱物油系有機溶剤に侵蝕されて軟化ないし膨潤することがなくなり、カバーフィルム１にシワが発生することがない。
【００３５】
次に、本発明の第２実施の形態について説明する。
【００３６】
図５は、書籍２０に貼付した物品保護用カバーフィルム１の第２実施の形態の端面の拡大図である。
【００３７】
第２実施の形態は、図５に示すように、表紙１１に合成樹脂コートした表紙カバー２１を装丁してある書籍２０にカバーフィルム１を貼付したものである。その他の構成は、第１実施の形態と同様であるので相違部分のみを説明し、その他の説明は省略する。
【００３８】
この合成樹脂コートした表紙カバー２１は、その合成樹脂コート層がきわめて薄くかつ気体遮断性の被膜とはなっていないので、前記実施の形態と比較して表紙１１の印刷インキに起因する有機溶剤の積層フィルム２への移行および粘着剤層３の有機溶剤の書籍２０への移行は、それぞれ少なくなるとはいえ、それらは皆無ではなく依然として生ずる。また、積層フィルム２への印刷インキの有機溶剤の移行は減る一方、粘着剤層３の有機溶剤の移行は増えるので、これらは相殺され、これらのトータルの有機溶剤の積層フィルム２への移行は、第１の実施の形態の場合と変わらない。いずれにしてもこれらの有機溶剤の積層フィルム２への移行は、バリア層４で確実に遮断されるので、第１実施の形態と同様に積層フィルム２が鉱物油系有機溶剤に侵蝕されて軟化ないし膨潤することがなくなり、カバーフィルム１にシワが発生するという現象が回避される。
【００３９】
次に、本発明の第３実施の形態について説明する。
【００４０】
この第３実施の形態のカバーフィルム１は、図２に示す第１実施の形態のカバーフィルム１に対して、バリア層４の材質が異なっている。このように第３実施の形態のカバーフィルム１は、バリア層４の材質相違を除いては、その構成が第１実施の形態と同じであるので、図２を用いてその構成を説明する。
【００４１】
この第３実施の形態のバリア層４は、二軸延伸したポリエチレンテレフタレート（以降ＰＥＴと称する）製の極薄いフィルムからなっている。このため、このバリア層４は、塗布により形成した第１実施の形態のバリア層４とは異なり、このＰＥＴフィルムを積層フィルム２に接着剤でラミネートすることにより形成される。このＰＥＴフィルムは、二軸延伸により結晶化が進んでおり、非結晶のものに比べて透明性は若干低下しているが耐熱性が向上している。ただし、このＰＥＴフィルムは、極薄い厚さなので、バリア層４として用いても本の表紙の視認性を低下させることはないとともに、ＰＥＴフィルムが材質的に積層フィルム２より高い硬さを有しているにもかかわらず実用上カバーフィルム１の硬さにはほとんど影響しない。また、このＰＥＴフィルムは、気体透過性が極めて低いとともに耐油性および耐候性に優れている。さらに、燃焼時に発熱量が低い（燃焼カロリー５５００Ｋｃａｌ／ｋｇ）とともに有毒ガスを発生しない。なお、このＰＥＴフィルムは、厚さが５．０〜２０．０μｍ範囲のものを用いることができる。厚さが５．０μｍ未満のＰＥＴフィルムは、このフィルム自体の製造および積層フィルム２へのラミネートが容易でなくコストアップを招き、実用性がない。厚さが２０．０μｍを越えるとＰＥＴフィルムの硬さの影響がカバーフィルム１に現れるので好ましくない。ただし、例えば窓ガラス貼付用など、カバーフィルム１を折り曲げることのない用途においては、厚さが２０．０μｍを越えても支障はない。
【００４２】
このバリア層４をＰＥＴフィルムで構成するカバーフィルム１は、積層フィルム２に公知の二液硬化型の接着剤でＰＥＴフィルムをラミネートしてバリア層４を形成した後、バリア層４面に粘着剤が塗布されて粘着剤層３が形成される。このＰＥＴフィルムのラミネートは、ホットメルト接着剤で行なうこともできる。このようにＰＥＴフィルムのラミネートは、二液硬化型の接着剤あるいはホットメルト接着剤のような溶剤の揮発がほとんど伴わない接着剤を用いて行なわれる。これはＰＥＴフィルムが気体透過性をほとんど有していないため、溶剤を含む接着剤を用いると、このラミネートの際に、積層フィルム２とＰＥＴフィルムとの界面に溶剤の気泡が溜まってしまうからである。
【００４３】
このカバーフィルム１を製造するその他の工程は、第１実施の形態と同じであるので、その説明は省略する。
【００４４】
このバリア層４がＰＥＴフィルムで構成されたカバーフィルム１は、ＰＥＴフィルムの気体透過性が極めて低いとともに耐油性および耐候性が優れているので、第１実施の形態のそれと同様に粘着剤層３中からのおよび印刷インキからの鉱物油系有機溶剤をバリア層４で確実に遮断し、該溶剤が第２ホモＰＰフィルム６に達することはない。また、このＰＥＴフィルムのバリア層４自体も、鉱物油系有機溶剤で膨潤することはない。この結果、本に貼付したカバーフィルム１にシワが発生することがない。さらに、このＰＥＴフィルムは紫外線を遮断するので、本の表紙を退色させることはない。したがって、耐候性を向上するために別途紫外線吸収材をカバーフィルム１に添加する必要がない。
【００４５】
次に、本発明の第４実施の形態について説明する。
この第４実施の形態のカバーフィルム１は、図２に示す第１実施の形態のカバーフィルム１に対して、バリア層が異なっている。
【００４６】
第４実施の形態のバリア層４０は、図６に示すように、前述の第１実施の形態のバリア層を形成するエチレン・ビニルアルコール共重合体樹脂を主成分とする被膜からなる第１バリア層４ａと、第３実施の形態のバリア層を形成するＰＥＴフィルムからなる第２バリア層４ｂとの二層から形成されている。その他の構成は第１実施の形態と同様である。
【００４７】
第１バリア層４ａは、エチレン・ビニルアルコール共重合体樹脂を主成分とするバリア剤が極薄く塗布されて形成されている。この第１バリア層４ａが十分に乾燥された後、ＰＥＴフィルムからなる第２バリア層４ｂを二液硬化型の接着剤あるいはホットメルト接着剤を用いて接着する。このバリア層４は、第３実施の形態のバリア層４に比べて第１バリア層４ａ分だけわずかに厚くなるが、ＰＥＴフィルムからなる第２バリア層４ｂにピンホールがあっても、粘着剤層３からの溶剤を確実に遮蔽する。
【００４８】
本発明は、これらの第１〜第４実施の形態に限られるわけではなく特許請求の範囲を逸脱しない限りにおいて種々の対応が可能である。以下にその対応を列挙する。
【００４９】
ポリオレフィン系合成樹脂製フィルムとしては、積層フィルムのほか単層フィルムを用いることもできる。また、積層フィルムでも、前記積層フィルム２の構成に限らず、２層および４層以上のものでもよい。各層の材質は、ポリオレフィン系合成樹脂であれば特に制限はない。例えば、前記積層フィルムとしては、２層のホモＰＰフィルムと、これらの間に介在する１層の低密度ＰＥフィルムからなる３層の積層フィルムとすることもできる。その他のポリオレフィン系合成樹脂としては、超低密度ＰＥ、中密度ＰＥ、エチレン・酢酸ビニル共重合体、エチレン・アクリル酸メチル共重合体、エチレン・アクリル酸エチル共重合体等が挙げられる。
【００５０】
粘着剤は、前記アクリル系樹脂を主成分とする感圧性接着剤に限らず、鉱物油系有機溶剤を含有するとともに燃焼時に環境を汚染する有害ガスを発生しない種々の合成樹脂およびエラストマーを使用することができる。
【００５１】
バリア層は、前記エチレン・ビニルアルコール共重合体樹脂を主成分とする塗布被膜に限らず、エチレン・ビニルアルコール共重合体樹脂を主成分とするフィルムを前記積層フィルム２の粘着剤層側の面である第２ホモＰＰフィルム６に積層したものでも良い。すなわち、この場合カバーフィルム１は、例えば、エチレン・ビニルアルコール共重合体樹脂を主成分とするフィルムを、図３の第１工程で第２ホモＰＰフィルム６を押出すＴダイの下にさらにエチレン・ビニルアルコール共重合体樹脂のフィルムを押出すために設けたＴダイから押出し、これら４層のフィルムを一体化した積層フィルムを製造し、この積層フィルムのエチレン・ビニルアルコール共重合体樹脂フィルム面に粘着剤を塗布して形成される。この場合は、バリア層が塗布により形成されるのではないので、コロナ処理およびバリア層の乾燥処理が不要となり製造工程が簡易に成るとともにコストを低減することができる。
【００５２】
なお、エチレン・ビニルアルコール共重合体樹脂フィルムのバリア層が粘着剤の塗布面となってさえすれば、この積層フィルムの積層数および積層順序は問わない。
【００５３】
また、このバリア層は、エチレン・ビニルアルコール共重合体樹脂およびポリエチレンテレフタレート樹脂と同等の性質を有し、鉱物油系有機溶剤を確実に遮断するとともに燃焼時に環境を汚染する有害ガスを発生しない合成樹脂ならば種々のものが使用できる。
【００５４】
カバーフィルム１は、書籍以外の種々の物品の保護用として利用することができる。例えば、楽譜、地図、大切なカード、レストランのメニューおよびポスターなどの保護に使用する事もできる。さらに、このカバーフィルム１は、窓ガラス保護用としても使用することができ、窓ガラスに貼付することにより窓ガラスの強度を高めるとともに窓ガラスの破損時にガラスが破片となって飛び散ることを防止することができる。
【００５５】
【発明の効果】
本発明は、バリア層がカバーフィルムの粘着剤層中に含まれている鉱物油のポリオレフィン系合成樹脂フィルムへの移行を遮断するので、被着物品に接着するカバーフィルムにしわを発生させずに被着物品を汚れや破損から保護することができる。
【図面の簡単な説明】
【図１】  第１実施の形態の物品保護用カバーフィルムを貼付した書籍の斜視図。
【図２】  図１のＩ−Ｉ線の拡大端面図。
【図３】  物品保護用カバーフィルムの生産工程の概念図。
【図４】  物品保護用カバーフィルムを貼付した書籍の貼付手順の概念図。
【図５】  第２実施の形態の物品保護用カバーフィルムの拡大端面図。
【図６】  第４実施の形態の物品保護用カバーフィルムの拡大端面図。
【図７】  従来の物品保護用カバーフィルムを貼付した書籍の斜視図
【図８】  図７のＩＩ−ＩＩ線の拡大端面図。
【符号の説明】
１      カバーフィルム
２      積層フィルム（合成樹脂製フィルム）
３      粘着剤層
４，４０      バリア層
５      第１ホモポリプロピレンフィルム
６      第２ホモポリプロピレンフィルム
７      ランダムポリプロピレンフィルム
１０，２０      書籍（被着物品）
【図１】
0003808004.tif 000002
【図２】
0003808004.tif 000003
【図３】
0003808004.tif 000004
【図４】
0003808004.tif 000005
【図５】
0003808004.tif 000006
【図６】
0003808004.tif 000007
【図７】
0003808004.tif 000008
【図８】
0003808004.tif 000009